(57)【特許請求の範囲】
【請求項１】
１種以上のイソヘキシドの製造方法であって：
１種以上のイソヘキシドを含む粗脱水生成物混合物を形成するために、１種以上のヘキシトールを酸触媒の存在下で脱水する工程；
前記粗脱水生成物混合物中の前記イソヘキシドの少なくとも１種の純度がより高いかまたは濃度がより高い１つ以上の画分と、純度または濃度がより低い１つ以上の画分とを分離するために、前記粗脱水生成物混合物をさらに処理する工程と；
水素化触媒の存在下、水素化を行うのに有効な条件下で水素源と反応させることにより、以下の、
ａ）前記粗脱水生成物混合物；
ｂ）前記粗脱水生成物混合物に対して中和工程を実施した後の、中和された粗脱水生成物混合物；
ｃ）前記粗脱水生成物混合物に対して中和工程を実施した後、さらに前記中和した粗脱水生成物混合物に対して前記中和した粗脱水生成物混合物からイオン種を除去するための工程を実行した後の前記生成物混合物；
ｄ）純度がより高いかまたは濃度がより高い画分；および
ｅ）純度または濃度がより低い画分；
の少なくとも１つを、水素化する工程と、
を含み、前記水素化する工程が１００℃〜１２０℃の範囲内で実施される、方法。
【請求項２】
少なくとも６．９ＭＰａの圧力で、水素を用いて、前記粗脱水生成物混合物全体を水素化する、請求項１に記載の方法。
【請求項３】
前記粗脱水生成物混合物からイオン種を除去するために、前記粗脱水生成物混合物にイオン交換とイオン排除の一方または両方を行って、得られた処理生成物混合物を６．９ＭＰａより低圧で、水素を用いて水素化する、請求項１に記載の方法。
【請求項４】
前記粗脱水生成物混合物を４．１ＭＰａ未満の圧力で水素化する、請求項１に記載の方法。
【請求項５】
前記さらに処理する工程が蒸留を含み、さらに、前記蒸留からの蒸留残渣生成物が水素化される、請求項１に記載の方法。
【請求項６】
イソソルビドの製造方法であって、
粗イソソルビド生成物混合物を形成するために、ソルビトールを酸触媒の存在下で脱水する工程と；
水素化触媒の存在下、少なくとも６．９ＭＰａの水素圧力での水素との反応により、前記粗イソソルビド生成物混合物を水素化する工程と；
前記水素化された粗イソソルビド生成混合物から、イソソルビド富化生成物を得る工程と；
を含み、前記水素化する工程が１００℃〜１２０℃の範囲内で実施される、方法。
【請求項７】
前記イソソルビド富化生成物を得る工程が、薄膜蒸留またはショートパス蒸留を含む、請求項６に記載の方法。
【請求項８】
前記水素化された粗イソソルビド生成物混合物の残部または残部の一部を、同一または異なる水素化触媒の存在下で水素と反応させることにより水素化する工程をさらに含む、請求項６に記載の方法。
【請求項９】
イソソルビドの製造方法であって、
粗イソソルビド生成物混合物を形成するために、ソルビトールを酸触媒の存在下で脱水する工程と；
前記粗イソソルビド生成物混合物を１種以上のイオン交換樹脂と接触させることにより、イオン排除手段により、またはイオン交換手段とイオン排除手段との組み合わせにより、前記粗イソソルビド生成物混合物からイオン種を除去する工程と；
前記イオン種が除去された粗イソソルビド生成物混合物を、水素化触媒の存在下で水素と反応させることにより水素化する工程と；
前記水素化された粗イソソルビド生成物混合物からイソソルビド富化生成物を得る工程と；
を含み、前記水素化する工程が１００℃〜１２０℃の範囲内で実施される、方法。
【請求項１０】
前記水素化反応における水素圧力が１３．８ＭＰａを超えない、請求項９に記載の方法。
【請求項１１】
前記脱水する工程が１２０℃〜１３０℃の範囲内で実施される、請求項１、６または９に記載の方法。
【発明の詳細な説明】
【技術分野】
【０００１】
技術分野
本発明は、一般に、糖アルコールの内部脱水生成物の製造方法、およびこのような物質を１種類以上含む組成物に関する。本発明はまた、着色(color)が低減されていると評することができるこれらの物質を含む組成物、およびこのような着色低減組成物の製造方法にも関する。
【背景技術】
【０００２】
背景技術
例えば、ソルビトール、マンニトール、イジトールおよびガラクチトールなどの、六炭糖に由来する糖アルコール(他にヘキシトールとして知られている)が長い間知られてきた。特に近年、幾つかの商業的に重要な用途における石油系物質を代替するこのような物質の内部脱水生成物の使用可能性に大きな関心が示されてきた。対応するヘキシトールの元の内部構造から２個の水分子を酸触媒により除去することにより製造される、イソソルビド、イソマンニドおよびイソイジドなどのジアンヒドロヘキシトールは、例えば、テレフタル酸などの石油系モノマーの代わりに使用されるかまたは使用することが提案されてきたが、特にイソソルビドの場合、その他の用途が相当数、開発されてきたか、開発されているか、または開発されると予想されている。
【０００３】
しかし、米国特許第７，１２２，６６１号および米国特許第８，００８，４７７号に関連するように、これらの組成物は、通常、立体異性体であるイソソルビド、イソマンニドおよびイソイジドのそれぞれ、ならびに、ソルビタン、マンニタンおよびイジタンなどのより脱水されていない物質、種々の酸化生成物または分解生成物、オリゴマー副生成物およびポリマー副生成物、ならびに他の様々な「性質が不明確で着色度が高い種」（例えば、米国特許第８，００８，４７７号、第２欄、３５行目を参照されたい）を含有するため、従来は一般に、これらの用途の大部分では脱水工程から直接得られる組成物に精製処理を施す必要があった。
【０００４】
前述の米国特許第７，１２２．６６１号および米国特許第８，００８，４７７号に要約されているように、以前、様々な理由から、より高純度で内部脱水生成物を得るための（特に、ジアンヒドロヘキシトール、例えば、とりわけイソソルビドを得るための)方法が幾つか提案された。これらの方法の幾つかは、ジアンヒドロヘキシトールを製造する脱水方法の変更による純度の向上を探究したが、他の方法はジアンヒドロヘキシトール組成物を生成した後に精製を行う形態を含んだ。
【０００５】
例えば、英国特許第６１３，４４４号は、水／キシレン媒体中で脱水を行った後、蒸留とアルコール／エーテル混合物からの再結晶とを行うことによるイソソルビド組成物の製造を記載している。
【０００６】
国際公開第００／１４０８１号は、蒸留と低級脂肪族アルコールからの再結晶とを行うこと、または、水素化ホウ素ナトリウムの存在下、不活性雰囲気下での蒸留を単独で行うことを記載している。
【０００７】
米国特許第４，４０８，０６１号では、気体のハロゲン化水素脱水触媒または液体のフッ化水素脱水触媒をカルボン酸助触媒と共に使用した後、このようにして得られる粗イソソルビド組成物または粗イソマンニド組成物を蒸留する。
【０００８】
米国特許第４，５６４，６９２号は、「イオン交換体および／または活性炭」で予備精製し、続いて、蒸発させて濃縮し、所望のイソヘキシドの結晶種を入れた後、水から結晶化することを簡単に記載している。
【０００９】
従来の酸触媒による脱水方法を変更し、または費用がかかることが多い様々な方法を使用してこのような方法の直接生成物を上記参考文献に記載されているように精製するのではなく、水素の存在下で特定の二元金属触媒によりジアンヒドロヘキシトールを生成することも提案されてきた。例えば、欧州特許第３８０，４０２号は、加圧下、銅と貴金属または金との組み合わせをベースにする特定の触媒の存在下で糖アルコールを水素と反応させることによる、ジアンヒドロヘキシトールの合成を記載している。
【００１０】
しかし、米国特許第６，０１３，８１２号では、これらの触媒はかなり急速に活性を失う傾向があったことが観察され、この特許は、脱水工程中に酸に対して安定なＲｕ、Ｒｈ、Ｐｄおよび／またはＰｔをベースにする水素化触媒と水素とを使用する、酸触媒による従来の脱水の改善を提案している。脱水生成物は、「１重量％未満のポリマー」を含有すると記載されている（第２欄、２８行目）。
【００１１】
米国特許第７，１２２，６６１号は、純度が９９．５％以上で、着色と貯蔵時の色安定性が改善されたイソヘキシド組成物を得る方法を記載しており、この方法は、イオン交換工程の後、脱色処理工程を使用することにより、比較的費用がかかり低収率である溶媒媒体からの結晶化工程を必ずしも必要としない。より詳細には、蒸留されたイソヘキシド組成物を、アニオン性の樹脂とカチオン性の樹脂との混床であっても、またはカチオン性の樹脂とアニオン性の樹脂との連続であってもよい少なくとも１つのイオン交換手段を用いて処理した後、少なくとも１つの「脱色手段」を用いて処理すると記載されている。脱色手段は、顆粒状の活性炭であってもまたは粉末状の活性炭であってもよい。特定の実施形態では、イオン交換処理工程の前に脱色手段を用いた処理をさらに行うことが検討されている。上記の方法により安定性が改善されたイソソルビド組成物が製造されると記載されたが、驚くべきことに、イオン交換処理の後、脱色手段で処理を行う同工程を逆の順番で行うと、不安定化作用が生じると記載された。
【００１２】
米国特許第７，１２２，６６１号と同じ権利者に譲渡され、米国特許第７，１２２，６６１号の発明者の１人を、名前が記載された唯一の発明者とする米国特許第８，００８，４７７号は、色安定性を有するイソソルビド組成物を製造する代替の方法を記載している。米国特許第８，００８，４７７号によれば、イソヘキシド組成物の安定性は必ずしもその純度と相関せず、脱水または蒸留工程中、不活性雰囲気下でおよび／または水素化ホウ素ナトリウムの存在下で製造しても同様にこれらの組成物の安定性は実質的に改善されなかった（第３欄、５８〜６７行目）。それどころか、周囲温度および中温でのイソヘキシド組成物の貯蔵安定性の改善に有用なのは、特定の安定剤を気体以外の形態で蒸留工程の後に使用すること「だけ」であった（第４欄、１〜１４行目）。好適な「安定剤」は、還元剤、酸化防止剤、脱酸素剤、光安定剤、制酸剤、金属不活性化剤およびこのような物質の少なくともいずれか２種類の混合物を含む群から選択される（第４欄、４８〜５３行目）。特定の実施形態では、蒸留後に、任意選択のさらなる「精製工程」を行うことが教示され、一例として、前述の米国特許第７，１２２，６６１号に記載の種類のイオン交換と脱色手段の両方の使用がある。
【００１３】
特開２００６／３１６０２５号は、以前、イソソルビドの経時試料中での分解（degradation）／分解（decomposition)生成物の生成は、１，４−ソルビタンモノアンヒドロヘキシトール副生成物の自動酸化、およびイソソルビドを製造するためのソルビトールの脱水からの溶媒(水ならびにキシレンおよびトルエンなどの有機溶媒など)を含む不特定の「副反応」に関連するものであったことを示した。特開２００６／３１６０２５号参考文献は、溶媒の非存在下で温度を徐々に上昇させて粗イソソルビドの蒸留を複数行うこと、および／または、少なくとも１つのこのような無溶媒蒸留の後、イソソルビドを熱処理してイソソルビド生成物の１，４−ソルビタン含有量を低減し、各場合に含まれるイソソルビド生成物を、イオン交換樹脂を用いた処理および炭素吸着により漂白することを規定している。
【００１４】
従って、特開２００６／３１６０２５号参考文献では、分解および着色は１，４−ソルビタンモノアンヒドロヘキシトール副生成物から生じ得ると認識されているが、後述するように、特開２００６／３１６０２５号参考文献でも米国特許第８，００８，４７７号でも、本発明者らが見出したものほど分解経路が広範であること、または本発明者らが見出したものほど対応する分解生成物や不安定な中間種の数が多いと認識しているようには見受けられない。驚くにはあたらないが、それに応じて、米国特許第８，００８，４７７号および特開２００６／３１６０２５号参考文献が取った方法、および提案した改善手段は、不完全であるかまたは非生産的でさえあることを本発明者らは見出した。
【発明の概要】
【００１５】
発明の概要
以下は、本発明の態様の幾つかを基本的に理解できるようにするために本発明の概要を簡単に示す。この概要は、本発明の広範な概観ではなく、本発明の重要なまたは不可欠な要素を明らかにしようとするものでも、本発明の範囲を詳細に記載しようとするものでもない。この概要の唯一の目的は、本発明の幾つかの概念を、後述の、より詳細な説明の序文として簡略化した形態で示すことである。
【００１６】
これを念頭に置いて、本発明は、一態様では、１種以上のヘキシトールを酸触媒により脱水することと独立して、かつその後に、脱水工程からの生成物の全部または一部の色を改善するために、水素化触媒と水素とを使用することに関する。米国特許第６，０１３，８１２号で検討されているように同時に行うのではなく、脱水と独立して水素化を行うことには幾つかの利点があることが当業者には容易に分かるであろう。例えば、異なる触媒や異なる条件を使用することができる、触媒および水素の要件に関して全体的な生産性を改善することができる、高品質用途のために生成物の特定の部分の「処理」度を大きくすることができる、等がある。
【００１７】
一実施形態では、水素化は脱水工程からの粗脱水生成物混合物全体に行われる。この「全脱水生成物」の実施形態の一変形形態では、安価な鉱酸が酸触媒による脱水に使用され、全脱水生成物は塩基の添加により中和され、塩を含有する中和した脱水生成物に、第１の圧力での水素化を行う。別の変形形態では、水素化工程の前に中和した脱水生成物からイオン種を除去するために中和した脱水生成物を処理し、第２の比較的低い圧力で水素化を実行する。さらに別の変形形態では、全脱水生成物に最初に中和工程を必要とすることなく、水素化およびその後の精製を行うことができるように、酸触媒が選択される。
【００１８】
別の実施形態では、脱水工程からの粗脱水生成物混合物を、例えば、蒸留またはクロマトグラフィーにより、所与の所望の生成物の純度がより高いかまたは濃度がより高い１つ以上の部分（parts or portions）が分離されるように処理することができ、これらの部分の一部または全部を水素化することができる。一変形形態では、さもなければ実際のどのような商業的用途にも許容されない着色を有することになるより純度の低い部分を水素化し、これに関して少なくとも特定の用途に許容可能となるように着色が十分に改善された物質が得られるようにすることもできる。従って、例えば、粗イソソルビド生成物混合物の蒸留からの塔頂(overhead)留出物を水素化して低着色のイソソルビド生成物を得ることができると共に、蒸留残渣(bottoms)も同様に水素化して市場性のあるイソソルビド蒸留残渣生成物を得ることができる。
【図面の簡単な説明】
【００１９】
【図１】米国特許第７，４３９，３５２号による、ソルビトールからイソソルビドを製造する方法の概略図である。
【図２Ａ】本発明の特定の実施形態により、粗脱水生成物混合物全体に対して行われる水素化工程を含むように変更された図１の方法の概略図である。
【図２Ｂ】本発明の特定の実施形態により、粗脱水生成物混合物の蒸留後に蒸留塔頂留出物と蒸留残渣の一方または両方に対して行われる水素化工程を含むように変更された図１の方法の概略図である。
【図３】粗脱水生成物の液体クロマトグラフィー／質量分析、ガスクロマトグラフィー／質量分析、およびイオンクロマトグラフィーにより得られる情報に基づいた、ソルビトールの硫酸触媒による脱水に関して提案された脱水および分解反応経路を示す図である。
【図４】イソソルビドが自動酸化してフルフラールおよびギ酸を生成することに関して提案された経路を示す図である。
【発明を実施するための形態】
【００２０】
前述の第１の態様では、本発明は、１種以上のヘキシトールを酸触媒により脱水することと独立して、その後に、水素化触媒と水素とを使用して脱水工程からの生成物の全部または一部の着色を改善することに関する。
【００２１】
米国特許第８，００８，４７７号は、イソヘキシド組成物の色安定性はその純度に「必ずしも」関連しないことを示しており、米国特許第８，００８，４７７号は幾つかの本質的に異なる種類の「安定剤」について検討しているが、この参考文献には着色の原因物質および機構に関する記述はほとんどない。また、着色の原因物質および機構を推論し得るような、本質的に異なる安定剤の種類に関する例またはそれらの中からの例は多くはなく−水素化ホウ素ナトリウム(「還元剤」で記載されている)、モルホリン(「酸化防止剤」で記載されている)、ＢＨＴ(「酸化防止剤」で記載されている）、ビタミンＣ(「酸化防止剤」で記載されている)、ＮａＯＨ(「制酸剤」で記載されている)、ＮａＢＯ２(「制酸剤」で記載されている)およびＮａ２ＨＰＯ４(「制酸剤」で記載されている)が、「安定」と見なされる組成物を提供する例示の添加剤の全てであり、前記組成物は、組成物全体の乾燥重量に対する乾燥重量ベースで表した場合、ギ酸含有量が５ｐｐｍ未満、且つモノアンヒドロヘキソースの全含有量が５０ｐｐｍ未満である。特開２００６／３１６０２５号参考文献は、前述のように、貯蔵時の着色が１，４−ソルビタンモノアンヒドロヘキシトール副生成物の存在に関連すると仮定しているが、本発明者らは、実際、従来の１００％溶融最終生成物中または従来の８５重量％溶液生成物中の着色に直接または間接的に関連する、粗イソソルビド生成物混合物中の他の幾つかの物質(１，４−ソルビタン以外)を確認した。
【００２２】
酸触媒による脱水によるソルビトールからのイソソルビドの製造に関して、これらの物質としては、有機塩および無機塩、酸(例えば、ギ酸およびレブリン酸)、酸エステル（例えば、硫酸触媒による脱水工程からの硫酸エステル、リン酸触媒による脱水からのリン酸エステル、および一般に所与の酸素酸触媒による脱水工程からの酸エステル)およびそれらの共役塩基、フラン系化合物（furanics）(例えば、２−アセチルフラン、５−メチルフルフラールおよび炭素数５の様々なフラン系化合物)、例えば、粗イソソルビド生成物中の様々なエーテル官能化不純物の酸触媒による縮合により生じるオリゴマー物質およびポリマー物質を挙げることができる。
【００２３】
より詳細には、拘泥されるものでも、また何ら本発明を限定するものでもないが、図３は、市販のソルビトール生成物を硫酸触媒により脱水して得られる粗脱水生成物混合物中に存在することが確認されたかまたは考えられている幾つかの物質を示しており、ガスクロマトグラフィー／質量分析により、および明確に同定された硫酸エステルに関しては液体クロマトグラフィー／質量分析により示される所与の分子量を有する化合物の存在の確認に基づいて、ならびに、ソルビトールの脱水に関する以前の経験に基づいて、これらの物質を生成し得る経路を仮定している。
【００２４】
仮定され図示された経路の複雑さを考慮すると当業者には明らかとなるように、図３に関して、粗脱水生成物混合物中に存在する物質が全て同定されたわけではなく、同定や定量の試みもなされておらず、硫酸の使用以外の方法または手段による他のヘキシトール脱水では異なる(しかし、概ね類似の)種が予想される。例えば、同様に、この特性を有する粗脱水生成物混合物の蒸留(または他のさらなる処理)を行うと、さらに他の化合物が、使用する特定の蒸留条件に応じて様々な程度、形成されると予想される。
【００２５】
さらに、イソヘキシド生成物の製造および最終処理を行う全工程中の特定の時点で粗脱水生成物混合物中に存在する物質、および／または、その後、蒸留工程中に、さらなる処理中に、またはさらには貯蔵中の特定の時間後に形成される化合物の一部は許容できない着色を生じる可能性があるが、生成物が経ると予想される貯蔵条件下で一定の時間にわたり特定の最終イソヘキシド生成物中で起こる継続的化学変化により、時間の経過に伴い、最終イソヘキシド生成物中に許容できない着色がそれでもなお生じ得ることが当業者には分かるであろう。
【００２６】
いずれにしても、イソソルビド生成物に着色が生じる原因物質および経路は確かに、それぞれ、特開２００６／３１６０２５号参考文献、または米国特許第８，００８，４７７号と米国特許第７，１２２，６６１号の両方のいずれかにより以前示されたものより広範で、数が多い。
【００２７】
本発明に関して、ソルビタンで説明できるよりも多くのギ酸および他の有機酸が形成され、一度形成されたこれらの酸が、種々の着色した不安定なフラン系化合物種を形成する一連のカスケード脱水反応を触媒することが分かった。何ら本発明を限定するものではないが、これらの少なくとも一部は自動酸化機構により起こるものと仮定され；イソソルビドは、経時的に空気中の酸素に暴露されると分解してフルフラールとギ酸を生成し得るが、その提案された経路を図４に示す。貯蔵中に空気に暴露して経時的に起こる着色は、それにもかかわらず、フラン類が還元される可能性が高いため、このような手段では防止されないことが分かるが、触媒による水素化は製造の時点で着色が改善されている最終イソヘキシド生成物(以下「低着色生成物」)を製造するのに有用となり得ると考えられた。実際、本発明者らは、粗イソヘキシド生成物混合物を水素化して着色を改善した後、例えば、蒸留またはクロマトグラフィーにより、所与の所望の生成物の純度がより高いかまたは濃度がより高い１つ以上の部分を分離するさらなる処理を行うことができることを見出しただけでなく、様々な部分を個々に水素化する前に、それらの部分の、より価値の高い追加の用途が可能になり得る程度までそれらの部分の着色が改善されるようにさらに処理を行うことができることも見出した。例えば、本発明者らは、本発明により、ＡＳＴＭ  Ｄ１２０９によるＡＰＨＡ色数が約０のイソソルビド蒸留蒸留残渣生成物を製造することができた。
【００２８】
ついでながら、本発明者らは最終イソヘキシド生成物、例えば、イソソルビド、イソマンニドまたはイソイジドの着色および／または色安定性を改善するための他の有用な手段も開発したことをここで述べておく。後述する特定の実施形態では、これらの他の解決法を本発明と組み合わせて使用する。例えば、最終イソヘキシド生成物を、使用前に一定の時間、空気の存在下で貯蔵する場合、前述の水素化イソヘキシド生成物または低着色部分は、特定の酸化防止添加剤を含有しないと、着色が強くなり；このように着色が強くなると、目的とする特定の用途に問題となることもあれば、問題にならないこともあり、そのため本発明と酸化防止添加剤との組み合わせを示すことができる。
【００２９】
本発明を使用し得る方法は、おそらく、イソヘキシドの既知の製造方法を参照すると最もよく説明することができる。前述のように、対応する糖アルコール(および／またはモノアンヒドロ糖アルコール）からイソヘキシド／ジアンヒドロヘキシトール／アンヒドロ糖アルコールを製造する方法が幾つか開発または提案されてきた。ソルビトールからのイソソルビドの製造が特に対象となった。上記で参照した特許に記載の方法の他に、本出願人に譲渡された米国特許第６，８４９，７４８号；米国特許第７，４２０，０６７号；および米国特許第７，４３９，３５２号が、ソルビトールからイソソルビドを製造するために開発された方法の例として挙げられ、本発明を説明するのに有用な非限定的内容となる。
【００３０】
ここで図１を参照すると、本来、米国特許第７，４３９，３５２号に記載された方法１０では、参照番号１２で示すようにソルビトールを反応器１４に供給する。ソルビトール１２をまず加熱して溶融状態にした後、イソソルビドへの脱水を促進する触媒の存在下、反応器１４内で脱水し、排水１６とイソソルビドを含む脱水生成物混合物１８とを得る。次いで、第１の蒸留装置２０内で脱水生成物混合物１８の第１の蒸留を行い、第１のイソソルビド留出物２２と第１の蒸留残渣２４とを得る。次いで、第２の蒸留装置２６内で第１のイソソルビド留出物２２の第２の蒸留を行い、精製イソソルビド生成物２８と第２の蒸留残渣３０とを得る。
【００３１】
より詳細には、図１の方法１０の第１の工程では、当該技術分野で既知の標準的な方法でソルビトールを溶融する。例えば、ソルビトールを、撹拌機、温度プローブおよび真空ラインを備えた三口丸底フラスコに入れることによりソルビトールを溶融することができる。好ましくは、ソルビトールを少なくとも１００℃〜２００℃に加熱する。ソルビトール粉末の場合、具体例を挙げると、好ましい溶融温度は９８℃〜１０５℃であるが、さらにより好ましい溶融温度は９８℃〜１００℃である。溶融した後、ソルビトールを撹拌する。
【００３２】
次いで、溶融した出発原料にソルビトールの脱水を促進する触媒を添加する。ソルビトールなどの糖アルコールの脱水を促進するために、通常、例えば、可溶性の酸、酸性イオン交換樹脂、および無機イオン交換物質を含む酸触媒が使用されてきた。使用され得る好ましい可溶性の酸の例として、硫酸、リン酸、ｐ−トルエンスルホン酸、およびｐ−メタンスルホン酸が挙げられるが、類似の特性を有する他の可溶性の酸も同様に有用であることが当業者には分かるであろう。
【００３３】
使用され得る無機イオン交換物質の例としてはゼオライト粉末があり；特に、ある種のＺＳＭ−５アンモニウム型ゼオライト粉末などの酸性ゼオライト粉末を使用することができる。有用であるといわれるゼオライト粉末の例としては、CBV 3024もしくはCBV 5534G（共にZeolyst Internationalから入手可能)、および／またはT-2665もしくはT-4480（共にUnited Catalysis，Inc．から入手可能)が挙げられるが、これらに限定されるものではない。ここでは具体的に列挙しないが、類似の特性を有する他のゼオライト粉末も有用となり得ることが当業者には分かるであろう。
【００３４】
スルホン化ジビニルベンゼン／スチレンコポリマー酸性イオン交換樹脂は、可能な酸性イオン交換樹脂触媒の一例となる。例としては、BioRad Laboratories製のAG 50 W-X12、Rohm & Haas製のAmberlyst 15またはAmberfyst 35、三菱化学株式会社（Mitsubishi Chemical. Corp.）製のRCP21H、およびDowex 50Wx5（Dow Chemical Co.)が挙げられるが、これらに限定されるものではない。スルホン化ジビニルベンゼン／スチレンコポリマー酸性イオン交換樹脂であるAmberlyst 35は、ソルビトールからイソソルビドを製造するのに特に好ましい樹脂であることが示されている。当業者には、類似の特性を有する使用可能な他の酸性イオン交換樹脂が分かるであろう。
【００３５】
使用される触媒の量は、一般に重量で約０．０１当量〜０．１５当量であると示されている。好ましい触媒量は重量で０．１当量である。
【００３６】
脱水は、減圧下、高温で反応混合物を撹拌しながら行うことができる。減圧は、圧力０．０５Ｔｏｒｒ〜４０Ｔｏｒｒの範囲にわたってもよく、好ましい圧力は１Ｔｏｒｒ〜１０Ｔｏｒｒである。具体例として、ソルビトールを脱水してイソソルビドを得るのに好ましい圧力は１Ｔｏｒｒ〜１０Ｔｏｒｒである。脱水温度は９０℃〜１４０℃であってもよい。特定の実施形態では、脱水温度は９８℃〜１３０℃、とりわけ１２０℃〜１３０℃であってもよい。脱水は、このような温度で約２時間にわたり行ってもよい。溶融したソルビトール／触媒混合物の脱水は、１Ｔｏｒｒ〜１０Ｔｏｒｒの減圧下で行うことができる。脱水反応は好ましくは、バッチ法または連続法で運転することができる反応器内で行われる。酸触媒が固体酸触媒(例えば、酸性イオン交換樹脂)である実施形態では、反応器は好ましくは、固体酸触媒を添加することができるバスケットを保持または収容することができる。
【００３７】
脱水手順の後、得られた脱水生成物混合物１８を精製する。一実施形態では、減圧蒸留を使用する。より具体的な実施形態では、膜式蒸発器、特にワイプ膜式蒸発器(wiped film evaporator)を使用して減圧蒸留を行う。この発明に有用なワイプ膜式蒸発装置の一例は、垂直撹拌式薄膜処理装置である。ワイプ膜式蒸発器を使用する利点としては、粘性溶液の取り扱い、生成物純度の向上、および短い滞留時間が挙げられ、これにより生成物の分解が低減するかまたはなくなる。特にソルビトールからのイソソルビドの製造に関して、ワイプ膜式蒸発器の使用により、蒸留時に約８０％の収率が得られ、蒸留中の水分損失は無視できる程度であり(そのため重合が低減する)、残渣からイソソルビドおよびソルビタンがさらに回収されるといわれる。蒸留工程により第１のイソソルビド留出物２２が得られる。
【００３８】
第１の蒸留装置２０に使用されるポット温度および減圧は様々であってよいが、１４０℃〜１９０℃の蒸気温度が好ましい。より好ましい蒸気温度は１６０℃〜１７０℃、とりわけ１６５℃〜１７０℃である。減圧は０．０５Ｔｏｒｒ〜４０Ｔｏｒｒであってもよく、好ましくは１Ｔｏｒｒ〜１０Ｔｏｒｒである。イソソルビドの減圧蒸留では、１Ｔｏｒｒ〜１０Ｔｏｒｒの減圧、１８０℃のポット温度、および１６０℃〜１７０℃の蒸気温度が最も好ましいと記載されている。濾過または活性炭の添加後に、結晶化を行うことなどの代替の精製法も有用であると記載されている。
【００３９】
好ましくは、第２の蒸留装置２６内で、例えば、第２のワイプ膜式蒸発器で、第１のイソソルビド留出物２２の第２の減圧蒸留を行う。第２のワイプ膜式蒸発器は、第１のワイプ膜式蒸発器と同じ種類であってもまたはそれと異なってもよい。第２の減圧蒸留の条件(例えば、減圧および温度)は、パラメータについて前述している第１の減圧蒸留の条件と同じであってもまたはそれと異なってもよい。２つの膜式蒸発器の使用により、有害になり得る有機溶媒を使用することなくイソソルビドを製造および精製することが可能となる。
【００４０】
米国特許第７，４３９，３５２号に記載の代替の実施形態では、第１のイソソルビド留出物２２の溶融結晶化を行い、溶融結晶化では、第１のイソソルビド留出物２２を溶融する (イソソルビドの融点は約６５℃である) まで加熱した後、結晶化点に達するまで、しかし物質が凝固しない程度、時間をかけて冷却する。実際上、物質を遠心分離できるようにスラリー様の稠度が好ましい。ここで、「スラリー様の稠度」という用語は、液体と幾らかの微粉砕された粒子との混合物である物質を指す。物質が凝固しないようにするため、また不純物と共に所望のイソソルビド生成物が取り除かれないようにするため、比較的高速で比較的短時間、遠心分離を行う。例えば、３０００〜４０００ｒｐｍで５分間遠心分離を行うことができるが、当業者には、遠心分離時間が理想的には精製される物質の量に応じて変わることが分かるであろう。いずれの場合も、得られたイソソルビドは純度が少なくとも９８％であり、ほとんどの場合、純度が９９％超を示す(「スラリー」の固体性に応じて)。
【００４１】
あるいは、米国特許第７，４３９，３５２号はまた、第１のイソソルビド留出物２２の溶媒再結晶を行い得ることも検討している。有用であると記載された溶媒としては、アセトン、酢酸エチル、ならびにエタノールおよびメタノールなどの低分子量アルコールが挙げられるが、これらに限定されるものではない。
【００４２】
米国特許第７，４３９，３５２号に記載のさらに別の実施形態では、第１のイソソルビド留出物２２のさらなる精製は、第１の留出物２２を溶媒洗浄した後、濾過することを含み得る。好ましくは、溶媒は、例えば、温度０℃〜２３℃の冷溶媒である。記載された溶媒は、アセトン、酢酸エチル、ならびにエタノールおよびメタノールなどの低分子量アルコールを含む。濾過は、当該技術分野で公知の手段で行われると記載された。
【００４３】
図２Ａに概略的に示されている本発明による方法の一実施形態３２では、米国特許第７，４３９，３５２号に記載の前述の実施形態のいずれかによる方法を変更して、第１の蒸留装置２０の前に、粗脱水生成物混合物１８に対して行う水素化工程３４を追加で含むようにする。水素化工程３４では、水素化触媒の存在下で混合物１８の水素化を行うために水素３６(または、より一般には水素源)を供給する。
【００４４】
図２Ｂに概略的に示す代替のスキーム３８では、粗脱水生成物混合物１８全体を水素化するのではなく、米国特許第７，４３９，３５２号と同様に第１の蒸留装置２０に送り、代わりに第１の蒸留装置２０と第２の蒸留装置２６のどちらかまたは両方からの留分を水素化する。
【００４５】
一実施形態では、水素化工程４０で、精製イソソルビド生成物２８を水素化触媒の存在下、水素４２で水素化し、着色が改善された精製イソソルビド生成物２８”を得る。
【００４６】
別の実施形態では、工程４４で、第１の蒸留残渣２４を水素化触媒の存在下、水素４６で水素化し、低着色の改変された第１の蒸留残渣２４”を得る。
【００４７】
さらに別の実施形態では、工程４８で、第２のイソソルビド蒸留残渣３０を水素化触媒の存在下、水素化を行うのに有効な条件下で、供給される水素５０で水素化する。低着色の改変された第２の蒸留残渣３０”が得られる。
【００４８】
さらに別の選択肢では、第１の蒸留塔底液２４と第２の蒸留塔底液３０の両方を一緒に水素化し、低着色の改変された混合蒸留残渣生成物(３０’’’)を得ることができる。
【００４９】
さらに別の変形形態では、第１の蒸留残渣２４、前記第２の蒸留残渣３０および精製イソソルビド生成物２８は全て、互いに独立して、これらのいずれか２つを合わせて水素化し且つ第３のものを独立して水素化することにより、またはこれらを全て一緒に合わせて水素化することにより水素化することができる。
【００５０】
所与の任意の物質に関する着色の十分な改善とは、明らかに、異なる購入者および使用者の着色に関する要件、改善された物質が置かれる最終用途、ならびに、物質を製造する異なる方法および条件により異なる物質の最初の品質に応じて変わり得る。しかし、一般に、少なくとも一部、本発明により(本出願人に譲渡され、同時出願されている出願に記載の本発明の一方または両方と必要に応じて組み合わせて)製造された最終１００％溶融イソヘキシド生成物は、ＡＳＴＭ  Ｄ１２０９に従って測定した場合、１００以下、好ましくは２０以下、より好ましくは１５以下、とりわけ１０以下のＡＰＨＡ色を示すことが予想される。従来の８５％溶液生成物の形態では、最終イソヘキシド生成物は好ましくは１００以下、好ましくは２０以下、より好ましくは１５以下、とりわけ１０以下のＡＰＨＡ色を示す。
【００５１】
幾つかの場合、その生成物および考えられる最終用途の状況に適用可能な着色および貯蔵時色安定性の要件を十分に満たすイソヘキシド生成物を、水素化を単独で用いて実現することができるが、他の場合、後述の追加の手段のどちらかまたは両方を水素化の使用と組み合わせて、所望の着色および貯蔵時色安定性の要件を達成することができる。いずれにしても、当業者は、所与の任意のイソヘキシド生成物および最終用途に必要な着色の低減および通常直面する貯蔵条件下で必要な貯蔵時色安定性を最も経済的且つ効率的に達成するのに必要な溶液または溶液の組み合わせを十分決定することができると考えられる。
【００５２】
従って、特定の実施形態では、「IMPROVED METHOD OF MAKING INTERNAL DEHYDRATION PRODUCTS OF SUGAR ALCOHOLS」の名称で２０１２年１０月３１日に出願され、本出願人に譲渡された米国特許出願第６１／７２０，４５３号に記載のイオン排除、イオン交換またはその両方の使用を含む不純物除去系を、好ましくは本発明による水素化工程の上流で使用することができる。好ましくはこのような不純物除去系は、少なくとも粗脱水生成物混合物１８からのイオン種を実質的に全て、より好ましくは、貯蔵時に最終イソヘキシド生成物中に着色を生じる傾向がある前述の種またはこのような種の前駆体を実質的に全て除去する。このような状況における水素化の需要は、着色種またはこのような種の前駆体についての水素化の補足的役割または洗練させるための（polishing）役割と一致して、かなり低下すると予想される。
【００５３】
他の実施形態では、「ADDITIVES FOR IMPROVED ISOHEXIDE PRODUCTS」の名称で２０１２年１０月３１日に出願され、本出願人に譲渡された米国特許出願第６１／７２０，４６６号に記載の１種以上の酸化防止添加剤を粗脱水生成物混合物(または水素化された粗脱水生成物混合物)に添加した後、それをさらに処理して、粗脱水生成物混合物１８と比較して所望のイソソルビド物質の濃度が高い、改善された貯蔵安定性を有する最終生成物が最終的に得られるようにするか、または低着色で貯蔵安定性が改善された部分 (例えば、蒸留残渣留分)が得られるようにすることができる。イソソルビドの色を安定化するためにその中に含まれる好ましい酸化防止剤は、１個以上のメトキシ基を含有し、アルキル基以外の他の官能基を含有しないヒンダードフェノールであった。従来の１００％溶融および８５％溶液イソソルビド生成物の色を安定化させるためのこのような好ましい酸化防止剤の例としては、ジ−ｔｅｒｔ−ブチル−４−メトキシフェノール(またはＤＴＭＰ、ＣＡＳ  １２８−３７−０)、ブチル化ヒドロキシアニソール(ＢＨＡ、２−ｔｅｒｔ−ブチル−４−ヒドロキシアニソールと３−ｔｅｒｔ−ブチル−４−ヒドロキシアニソールとの混合物、ＣＡＳ  ２５０１３−１６−５)、２，６−ジメトキシ−４−メチルフェノール(ＤＭＭＰ、ＣＡＳ  ６６３８−０５−７) および２，６−ジメトキシフェノール(ＤＭＰ、ＣＡＳ  ９１−１０−１)が挙げられる。これらのうち、ＢＨＡおよびＤＭＭＰが最も好ましい。
【００５４】
ここで特に水素化工程に戻ると、図３に示す特性を有するフラン系化合物種を効果的に低減する任意の水素化触媒および任意の諸処理条件を使用することができるが、一般的に、比較的高い水素圧力(例えば、６．９〜１３．８ＭＰａ、ゲージ圧(１０００〜２０００ｐｓｉｇ))が好ましく、不均一系水素化触媒が好ましい。下記の実施例では担持された白金触媒、パラジウム触媒およびルテニウム触媒ならびに特定の条件を使用するが、当業者には他の種々の水素化触媒およびそれらの使用に適切な条件が分かるであろう。
【００５５】
以下の実施例から明らかなように、特定の工程段階の物質に適用される場合、水素化を行う水素圧力が比較的高いときと比較的低いときでは異なる結果が得られたが、それは、特定の実施形態では、比較的低い水素圧力(例えば、６．９ＭＰａ、ゲージ圧（１０００ｐｓｉｇ）未満、且つ好ましくは４．１ＭＰａ、ゲージ圧（６００ｐｓｉｇ）以下）で十分となり得、他の実施形態では比較的高い水素圧力を示し得るように特定の方法で処理された。従って、酸触媒による脱水に安価な鉱酸が使用され、全脱水生成物が塩基の添加により中和される、粗脱水生成物混合物全体に対して水素化を行う特定の実施形態では、水素化は好ましくはより高圧の水素条件で行われる。水素化工程の前にまず、中和した脱水生成物からイオン種を除去するために、中和した脱水生成物を処理した場合、とりわけ、(最終イソヘキシド生成物を得るために)さらなる処理を適度な温度条件で行う場合、より低圧の水素で水素化を行うことができる。いずれにしても、以下の実施例を考慮すると、当業者は、特定の着色低減を達成するためにどのような水素化条件が必要であるかを必要以上に実験を行うことなく決定することができるであろう。
【００５６】
以下の実施例で本発明をさらに説明する。
【実施例】
【００５７】
実施例１
一度蒸留したイソソルビド生成物（１０２．７２ｇ、ＡＳＴＭ  Ｄ１２０９に従って測定したＡＰＨＡ色が１０６)、市販の５％ルテニウム炭素、水素化触媒(３．０５ｇ）、および脱イオン水５００ｍＬを１Ｌのステンレス鋼製オートクレーブ反応器に添加した。水素で３．５ＭＰａ（５００ｐｓｉ）に加圧した後、通気することにより容器を３回パージした。次いで、容器を再度、水素で３．５ＭＰａ（５００ｐｓｉ）に加圧し、１２０℃に加熱し、４時間撹拌した。反応器を冷却し、通気した後、#5 Whatman濾紙で溶液を濾過することにより触媒を除去した。次いで、ロータリーエバポレータで水を留去し、残存する固体を４０℃の真空乾燥機で乾燥した。生成物は白色結晶性固体であり、ＡＰＨＡ色は５１に低減していた。極微量の炭素担持触媒が試料中に残存した。
【００５８】
このイソソルビド試料を７０℃で２４時間加熱した。加熱後、試料を固形分２５％に希釈し、ＡＰＨＡ色を測定した。次いで、測定した実際の溶液濃度に基づきＡＰＨＡ色を固形分１００％に正規化した。結果を次の表１に記載する。
【００５９】
【表１】
0006276775.tif 000002
【００６０】
実施例２
一度蒸留したイソソルビド(１２０．２７ｇ、ＡＰＨＡ１０６)、市販の５％ルテニウム炭素(３．５１ｇ)水素化触媒、および脱イオン水６００ｍＬを１Ｌのステンレス鋼製オートクレーブ反応器に添加した。水素で３．５ＭＰａ（５００ｐｓｉ）に加圧した後、通気することにより容器を３回パージした。次いで、容器を再度、水素で３．５ＭＰａ（５００ｐｓｉ）に加圧した後、１２０℃に加熱し、４時間撹拌した。反応器を冷却し、通気した後、０．２μｍ使い捨てフィルタで溶液を濾過することにより触媒を除去した。次いで、ロータリーエバポレータで水を留去し、残部を４０℃の真空乾燥機で乾燥した。生成物はＡＰＨＡ色が５１の白色結晶性固体であった。試料中に明らかな触媒は残存しなかった。
【００６１】
このイソソルビド試料を７０℃で２４時間加熱した。加熱後、試料を固形分２５％に希釈し、再度ＡＰＨＡ色を測定した。次いで、測定した実際の溶液濃度に基づきＡＰＨＡ色を固形分１００％に正規化した。３回再結晶した物質から製造したイソソルビド試料を７０℃で加熱し、比較のため、同じ間隔でＡＰＨＡ測定を行った。結果を表２に記載する。
【００６２】
【表２】
0006276775.tif 000003
【００６３】
実施例３
１Ｌのステンレス鋼製Ｐａｒｒ反応器の容器に１回蒸留したイソソルビド１００ｇ、水２００ｍＬおよび市販の１０％Ｐｄ／Ｃ水素化触媒５ｇを仕込んだ。次いで、容器を床置き型反応器に固定し、３．５ＭＰａ（５００ｐｓｉ）の水素で３回連続的にパージした後、水素が１．４ＭＰａ（２００ｐｓｉ）になるまで加圧した。混合物を１００℃に加熱すると共に、１１００ｒｐｍで４時間、機械撹拌した。この時間後、不均質なマトリックスを０．２２ｕｍ  Ｍｉｌｌｉｐｏｒｅフィルタを通し、水分を除去した(dewatered)。結晶性生成物は、試験の結果、純度９６．１％のイソソルビドであり、ＡＰＨＡ値が１１６であると測定された。
【００６４】
実施例４
１Ｌのステンレス鋼製Ｐａｒｒ反応器の容器に粗イソソルビド（ｐＨ９）１００ｇ、水２００ｍＬおよび市販の１０％Ｐｄ／Ｃ水素化触媒５ｇを仕込んだ。次いで、容器を床置き型反応器に固定し、３．５ＭＰａ（５００ｐｓｉ）の水素で３回連続的にパージした後、水素が１．４ＭＰＡ（２００ｐｓｉ）になるまで加圧した。混合物を１００℃に加熱すると共に、１１００ｒｐｍで６時間、機械撹拌した。この時間後、不均質なマトリックスを０．２２ｕｍ  Ｍｉｌｌｉｐｏｒｅフィルタを通し、水分を除去し、温度１８０〜１９０℃の油浴中、１ｔｏｒｒ未満でショートパスポット蒸留した(short path,pot-distilled)。無色の結晶性物質約２０ｇ（３５％）を回収し、これは分析すると純度９７．５％のイソソルビドであり、ＡＰＨＡ値が３９であると測定された。蒸留温度を１９５〜２０５℃に上昇させると、イソソルビドがさらに蒸留されたが、回収した留出物は常に非常に濃い黄色を呈した。
【００６５】
実施例５
１Ｌのステンレス鋼製Ｐａｒｒ反応器の容器に粗イソソルビド（ｐＨ９）１００ｇ、水２００ｍＬおよび市販の１０％Ｐｄ／Ｃ水素化触媒１０ｇを仕込んだ。Ｐａｒｒ反応器の容器を床置き型反応器に固定し、３．５ＭＰａ（５００ｐｓｉ）の水素で３回連続的にパージした後、水素が１．４ＭＰａ（２００ｐｓｉ）になるまで加圧した。混合物を１００℃に加熱すると共に、１１００ｒｐｍで４時間、機械撹拌した。この時間後、不均質なマトリックスを０．２２ｕｍ  Ｍｉｌｌｉｐｏｒｅフィルタを通し、水分を除去し、温度１８０〜１９０℃の油浴中、１ｔｏｒｒ未満でショートパスポット蒸留した。無色の結晶性固体約１８ｇを回収し、これは分析すると純度９５．８％であり、ＡＰＨＡ値が４６であると測定された。蒸留温度を１９５〜２０５℃に上昇させると、イソソルビドがさらに蒸留されたが、回収した留出物は常に非常に濃い黄色を呈した。
【００６６】
実施例６
１Ｌのステンレス鋼製Ｐａｒｒ反応器の容器に粗イソソルビド（ｐＨ９）１００ｇ、水２００ｍＬおよび市販の０．５％Ｐｄ／Ｃ水素化触媒５ｇを仕込んだ。容器を床置き型反応器に固定し、３．５ＭＰａ（５００ｐｓｉ）の水素で３回連続的にパージした後、水素が３．５ＭＰａ（５００ｐｓｉ）になるまで加圧した。混合物を１００℃に加熱すると共に、１１００ｒｐｍで４時間、機械撹拌した。この時間後、不均質なマトリックスを０．２２ｕｍ  Ｍｉｌｌｉｐｏｒｅフィルタを通し、水分を除去し、温度１８０〜１９０℃の油浴中、１ｔｏｒｒ未満でショートパスポット蒸留した。無色の結晶性固体約２２ｇ（３９％）を回収し、これは分析すると純度９５．９％のイソソルビドであり、ＡＰＨＡ値が６６であると測定された。蒸留温度を１９５〜２０５℃に上昇させると、イソソルビドがさらに回収されたが、回収した留出物は常に非常に濃い黄色を呈した。
【００６７】
実施例７
１Ｌのステンレス鋼製Ｐａｒｒ反応器の容器に中和しなかった（ｐＨ約１の）粗イソソルビド１００ｇ、水２００ｍＬおよび市販の５％Ｐｔ／Ｃ水素化触媒５ｇを仕込んだ。次いで、容器を床置き型反応器に固定し、３．５ＭＰａ（５００ｐｓｉ）の水素で３回連続的にパージした後、水素が３．５ＭＰａ（５００ｐｓｉ）になるまで加圧した。混合物を１００℃に加熱すると共に、１１００ｒｐｍで４時間、機械撹拌した。この時間後、不均質なマトリックスを０．２２ｕｍ  Ｍｉｌｌｉｐｏｒｅフィルタを通し、水分を除去した。得られた粘性混合物は淡い青味を帯び、ＡＰＨＡ値が６７であると判明した。温度１８０〜１９０℃の油浴中、１ｔｏｒｒ未満でショートパスポット蒸留すると、無色の結晶性固体約１７ｇ（３０％）が得られ、これは分析すると純度９７．５％のイソソルビドであり、ＡＰＨＡ値が５０であると測定された。蒸留温度を１９５〜２０５℃に上昇させると、イソソルビドがさらに回収されたが、以前の実施例と同様に、回収した留出物は常に非常に濃い黄色を呈した。
【００６８】
実施例８
１Ｌのステンレス鋼製Ｐａｒｒ反応器の容器に、中和しなかった（ｐＨ約１の）粗イソソルビド１００ｇ、水２００ｍＬおよび１０％Ｐｄ／Ｃ触媒１０ｇを仕込んだ。次いで、容器を床置き型反応器に固定し、３．５ＭＰａ（５００ｐｓｉ）の水素で３回連続的にパージした後、水素が３．５ＭＰａ（５００ｐｓｉ）になるまで加圧した。混合物を１００℃に加熱すると共に、１１００ｒｐｍで２時間、機械撹拌した。この時間後、不均質なマトリックスを０．２２ｕｍ  Ｍｉｌｌｉｐｏｒｅフィルタを通した後、強酸カチオン交換樹脂と強塩基アニオン交換樹脂を充填したタンデム型１５０ｃｃカラムに通液した。水分を除去した後、得られたマトリックスは非常に濃い黄色を示した。温度１５５〜１６５℃の油浴中、１ｔｏｒｒ未満でショートパスポット蒸留すると、無色の結晶性固体約３０ｇ（７１％）が得られ、これは分析すると純度９８．４％であり、ＡＰＨＡ値が３３であると測定された。油浴温度を１９０〜１９５℃に上昇させると、物質がさらに得られたが、以前の実施例とは対照的に、回収した留出物は高純度で無色のままであった（ＡＰＨＡ値３０未満）。
【００６９】
実施例９
中和した粗イソソルビド１００ｇを、同じ強酸カチオン交換樹脂と強塩基アニオン交換樹脂を充填したタンデム型１５０ｃｃカラムに通液した。次いで得られた黄味がかったマトリックスの水分を除去すると、イオン交換された粘性の粗イソソルビド混合物が得られた。１Ｌのステンレス鋼製Ｐａｒｒ反応器の容器にこの物質１００ｇ、水２００ｍＬおよび１０％Ｐｄ／Ｃ水素化触媒１０ｇを仕込んだ。次いで、容器を床置き型反応器に固定し、３．５ＭＰａ（５００ｐｓｉ）の水素で３回連続的にパージした後、水素が３．５ＭＰａ（５００ｐｓｉ）になるまで加圧した。混合物を１００℃に加熱すると共に、１１００ｒｐｍで２時間、機械撹拌した。この時間後、不均質なマトリックスを０．２２ｕｍ  Ｍｉｌｌｉｐｏｒｅフィルタを通した後、再度、強酸カチオン交換樹脂と強塩基アニオン交換樹脂を充填したタンデム型１５０ｃｃカラムに通液した。水分を除去した後、得られたマトリックスは非常に濃い黄色を示した。温度１５５〜１６５℃の油浴中、１ｔｏｒｒ未満でショートパスポット蒸留すると、無色の結晶性固体約３３ｇ（５９％）が得られ、これは分析すると純度９７．５％のイソソルビドであり、ＡＰＨＡ値が３６であると測定された。次いで、油浴温度を１９０〜１９５℃に上昇させたが、回収した留出物は高純度で無色であった（ＡＰＨＡ値３０未満）。
【００７０】
実施例１０
中和した粗イソソルビド１００ｇを、無水エタノール２００ｍｌに添加し、１時間撹拌した。この時間後、多量の固体物質が観察され、それを混合物から減圧濾過により除去した。残留する暗色のマトリックスを濃縮し、温度を１６５〜１７５℃に維持した油浴中で、１ｔｏｒｒ未満でショートパス蒸留すると、黄色味を帯びた結晶性固体約２８ｇ（５０％）が得られ、これは分析すると純度９７．７％のイソソルビドであり、ＡＰＨＡ値が１２９であると測定された。
【００７１】
比較のため、中和した粗イソソルビド１００ｇを、無水エタノール２００ｍｌに添加し、１時間撹拌した。この時間後、多量の固体物質が観察され、それを混合物から減圧濾過により除去した。次いで、この場合、暗褐色の溶液を１Ｌのステンレス鋼製Ｐａｒｒ反応器の容器に、市販の１０％Ｐｄ／Ｃ水素化触媒１０ｇと共に仕込んだ。容器を床置き型反応器に固定し、３．５ＭＰａ（５００ｐｓｉ）の水素で３回連続的にパージした後、水素が３．５ＭＰａ（５００ｐｓｉ）になるまで加圧した。混合物を１００℃に加熱すると共に、１１００ｒｐｍで４時間、機械撹拌した。この時間後、淡黄色の不均質なマトリックスを０．２２ｕｍ  Ｍｉｌｌｉｐｏｒｅフィルタを通し、水分を除去し、温度を１５５〜１６５℃に維持した油浴中で、１ｔｏｒｒ未満でショートパスポット蒸留した。無色の結晶性物質約３１ｇ（５５％）を回収し、これは分析すると純度９８．９％のイソソルビドであり、ＡＰＨＡ値が１３であると測定された。イソソルビドをさらに蒸留するために、油浴温度を１９０〜１９５℃に上昇させた。回収した追加の留出物は高純度で無色であった（ＡＰＨＡ値３０未満）。蒸留残渣は非常に濃い黄色を呈した。
【００７２】
実施例１１
中和した粗イソソルビド(ｐＨ８．５およびＡＰＨＡ色が５０００超）１５６ｇを水１５６ｇに溶解した。完全に溶解した後、均質な混合物を１Ｌのステンレス鋼製Ｐａｒｒ容器に添加した。１０％Ｐｄ／Ｃ触媒１５ｇを秤量して容器に添加した後、それを床置き型反応器に固定した。６．９ＭＰａ（１０００ｐｓｉ）の水素で３回連続的にパージを行い、容器上部空間内に残存する空気の大部分が確実に除去されるようにした。次いで、容器を水素で９．０ＭＰａ（１３００ｐｓｉ）に加圧し、１１００ｒｐｍで機械撹拌を開始し、加熱ジャケットを作動させて反応器を１００℃に加熱した。この温度に達した後、反応を４時間進行させた。この時間後、反応混合物を室温に冷却し、０．２２μｍフィルタを使用して余分な触媒を除去した。次いで、水が約９５％留去されるまで、無色透明の溶液を高真空のロータリーエバポレータで濃縮した。混合物を定量分析すると、イソソルビドは生成しなかった(以前と同様に、混合物の約４１％)ことが判明した。高圧水素化した粗イソソルビドは、トリプリケートで行ったＡＰＨＡ分析で呈した色が０であった。次いで、この物質約５０ｇを減圧下でショートパスポット蒸留装置を使用して蒸留し（浴温１９０℃、圧力５ｔｏｒｒ未満）、精製イソソルビドを得、これは分析すると純度９６％であり、ＡＰＨＡ色が１０であった。
【００７３】
実施例１２
タンデム型の強酸カチオン交換カラムと強塩基アニオン交換カラムに予め通液した粗イソソルビド(ＡＰＨＡ＝１７９１）１５０ｇを水１５０ｇに溶解した。完全に溶解した後、均質な混合物を１Ｌのステンレス鋼製Ｐａｒｒ容器に添加した。１０％Ｐｄ／Ｃ触媒１５ｇを秤量して容器に添加した後、それを床置き型反応器に固定した。６．９ＭＰａ（１０００ｐｓｉ）の水素で３回連続的にパージを行い、容器上部空間内に残存する空気の大部分が確実に除去されるようにした。次いで、容器を水素で９．０ＭＰａ（１３００ｐｓｉ）に加圧し、１１００ｒｐｍで機械撹拌を開始し、加熱ジャケットを作動させて反応器を１００℃に加熱した。この温度に達した後、反応を４時間進行させた。この時間後、反応混合物を室温に冷却し、残留する触媒を０．２２μｍフィルタで除去した。次いで、水が約９５％留去されるまで、無色透明の溶液を高真空のロータリーエバポレータで濃縮した。混合物を定量分析すると、イソソルビドは分解しなかったことが判明した。イオン交換し水素化した粗混合物のＡＰＨＡ分析をトリプリケートで行うと色が０であることが確認された。次いで、この物質約５０ｇを、減圧下でショートパスポット蒸留装置を使用して蒸留し（浴温１９０℃、圧力５ｔｏｒｒ未満）、純度９９％のイソソルビドを得、そのＡＰＨＡ色は１未満であった。
【００７４】
実施例１３
中和し、イオン交換した（強酸カチオン交換し、次いで強塩基アニオン交換した)粗イソソルビド生成物混合物の薄膜蒸留からの淡褐色粘性イソソルビド蒸留残渣約１５０ｇを水１５０ｇに溶解した。完全に溶解した後、均質な混合物を１Ｌのステンレス鋼製Ｐａｒｒ容器に添加した。次いで、市販の１０％Ｐｄ／Ｃ水素化触媒約１５ｇを添加した。６．９ＭＰａ（１０００ｐｓｉ）の水素で３回連続的にパージした後、Ｐａｒｒ反応器を水素で９．０ＭＰａ（１３００ｐｓｉ）に加圧し、機械撹拌を開始し、加熱ジャケットを作動させて反応温度１００℃に加熱した。４時間後、前述の実施例のように、反応器内容物を室温に冷却し、濾過により触媒を除去した。濾液を観察すると無色であり、ロータリーエバポレータを使用して濃縮した後、粘性の水素化蒸留残渣生成物のＡＰＨＡ色は０であると測定された（トリプリケートで）。イソソルビド蒸留残渣(未希釈)の出発ＡＰＨＡ色は１２００であった。
【００７５】
実施例１４
中和した粗イソソルビド生成物混合物のショートパスポット蒸留からのイソソルビド蒸留残渣（実施例１３とは対照的に、イオン交換されず、従って中和により生成した塩を含有した）約１５０ｇを水１５０ｇに溶解した。完全に溶解した後、均質な混合物を１Ｌのステンレス鋼製Ｐａｒｒ容器に添加した。次いで、市販の１０％Ｐｄ／Ｃ水素化触媒１５ｇを添加した。６．９ＭＰａ（１０００ｐｓｉ）の水素で３回連続的にパージした後、Ｐａｒｒ反応器を水素で９．０ＭＰａ（１３００ｐｓｉ）に加圧し、機械撹拌を開始し、加熱ジャケットを作動させて反応温度１００℃に加熱した。４時間後、前述の実施例のように、反応器内容物を室温に冷却し、濾過により触媒を除去した。濾液を観察すると無色であり、ロータリーエバポレータを使用して濃縮した後、粘性の水素化蒸留残渣生成物のＡＰＨＡ色は０であると測定された（トリプリケートで）。塩を含有するこれらのイソソルビド蒸留残渣(未希釈)の出発ＡＰＨＡ色は、実施例１３のイオン交換したイソソルビド蒸留残渣と対照的に、５０００より大きかった。
【図１】
0006276775.tif 000004
【図２Ａ】
0006276775.tif 000005
【図２Ｂ】
0006276775.tif 000006
【図３】
0006276775.tif 000007
【図４】
0006276775.tif 000008